(57)【要約】【課題】張力被膜の形成に先立ち、均熱温度が１０００℃以下の熱酸化焼鈍で、外部酸化層を形成した場合でも、張力被膜の密着性を確保する。【解決手段】張力被膜を形成する前の、グラス被膜のない方向性電磁鋼板用原板であって、鋼板表面の片面当たりの酸素量ｘと、反射型赤外分光分析で得られる鋼板表面のＳｉＯ2のピーク（ΔＲ／Ｒ0  ＠１２５０ｃｍ-1）の値ｙが、ｙ≧１５００ｘ2.5  を満たすことを特徴とするグラス被膜のない方向性電磁鋼板用原板であり、鋼板表面にグラス被膜のない仕上げ焼鈍済み方向性珪素鋼板に、水蒸気圧と水素圧の比ＰH2O／ＰH2で示す酸化ポテンシャルが０．００５以下の雰囲気中、均熱温度１０００℃以下で熱酸化焼鈍を施し、鋼板表面にＳｉＯ2を主体とする外部酸化層を形成して製造する。【選択図】図１
2019019360.tif 000002
【特許請求の範囲】
【請求項１】
張力被膜を形成する前の、グラス被膜のない方向性電磁鋼板用原板であって、
鋼板表面の片面当たりの酸素量ｘと、反射型赤外分光分析で得られる鋼板表面のＳｉＯ2のピーク（ΔＲ／Ｒ0  ＠１２５０ｃｍ-1）の値ｙが、ｙ≧１５００ｘ2.5  を満たす
ことを特徴とするグラス被膜のない方向性電磁鋼板用原板。
【請求項２】
張力被膜を形成する前の、グラス被膜のない方向性電磁鋼板用原板を製造する製造方法であって、
鋼板表面にグラス被膜のない仕上げ焼鈍済み方向性珪素鋼板に、水蒸気圧と水素圧の比ＰH2O／ＰH2で示す酸化ポテンシャルが０．００５以下の雰囲気中、均熱温度１０００℃以下で熱酸化焼鈍を施し、鋼板表面にＳｉＯ2を主体とする外部酸化層を形成する
ことを特徴とするグラス被膜のない方向性電磁鋼板用原板の製造方法。
【請求項３】
請求項１のグラス被膜のない方向性電磁鋼板用原板に、張力被膜形成用コーティング剤を塗布し、水蒸気圧と水素圧の比ＰH2O／ＰH2で示す酸化ポテンシャルが０．００１〜０．２０の焼付雰囲気中で、張力被膜形成熱処理を施すことを特徴とする絶縁被膜の密着性が良好な方向性電磁鋼板の製造方法。
【発明の詳細な説明】
【技術分野】
【０００１】
本発明は、表面にグラス被膜のない方向性電磁鋼板の製造に適した方向性電磁鋼板用原板とその製造方法、及び、絶縁被膜の密着性が良好な方向性電磁鋼板の製造方法に関する。具体的には、本発明は、歪導入のない熱酸化焼鈍温度でも、安定的に張力被膜の密着性を確保できる方向性電磁鋼板用原板とその製造方法、及び、絶縁被膜の密着性が良好な方向性電磁鋼板の製造方法に関する。
【背景技術】
【０００２】
変圧器の鉄心材料などに用いる方向性電磁鋼板に要求される主要な特性である鉄損値を低減する方策として、鋼板界面を平滑化（鏡面化）することが知られている。しかし、鏡面化した鋼板表面と、鉄心材料として不可欠な絶縁性と張力付与のための張力被膜（絶縁被膜）との密着性を確保することが、製品化における課題であり、該課題を解決するため、様々な技術が提案されている。
【０００３】
例えば、張力被膜の密着性を確保する技術として、特許文献１に、張力被膜と鋼板との界面に、４０ｎｍ以上５００ｎｍ以下、空洞が断面面積率で３０％以下を占める外部酸化型酸化膜を形成する技術が開示されている。この技術では、熱酸化焼鈍を１０００℃以上としている。
【０００４】
特許文献２には、張力被膜と鋼板との界面に、２ｎｍ以上５００ｎｍ以下、鉄、アルミニウム、チタン、マンガン、クロムの１種又は２種以上の元素で構成される酸化物が、断面面積率で５０％以下を占める外部酸化型酸化膜を形成する技術が開示されている。
【０００５】
しかし、特許文献１又は２の技術により、工業的に製品を製造する場合、現実的に、１０００℃以上での焼鈍によって外部酸化層を形成する必要があり、焼鈍時の張力通板が適正に行われないと、通板時に、鋼板への歪導入が起きて、鉄損特性が低下するという課題がある。
【０００６】
特許文献３には、８５０℃での熱酸化焼鈍において、鋼板表面に片面当たり１００ｍｇ／ｍ2以下の外部酸化型ＳｉＯ2膜を形成すると、鋼板と外部酸化型ＳｉＯ2膜との間に起こる界面荒れを防止することができ、良好な鉄損特性が得られることが開示されている。しかし、張力被膜焼付後の被膜密着性は、必ずしも良好でない。
【０００７】
特許文献４には、外部酸化型ＳｉＯ2膜を形成するのに先立ち、鋼板表面を砥粒入りブラシで払拭して微小歪を導入したり、又は、酸洗によって微小凹凸を形成したりして、微小歪又は微小凹凸を起点として、外部酸化型ＳｉＯ2の成長を促すと同時に、粒状酸化物を形成すると、被膜密着性を改善できることが開示されている。しかし、熱処理温度が１０００℃未満での被膜の密着性は良好でない。
【０００８】
特許文献５には、鏡面方向性電磁鋼板において、鋼板表面に、ＴｉＮ等の中間層をＰＶＤ、ＣＶＤなどで形成し、張力被膜の密着性を確保する技術が提案されている。しかし、この技術は、コストが高く、工業化には至っていない。
【先行技術文献】
【特許文献】
【０００９】
【特許文献１】特許第４２８８０２２号公報
【特許文献２】特許第４０４４７３９号公報
【特許文献３】特開平０９−０７８２５２号公報
【特許文献４】特許第３９３０６９６号公報
【特許文献５】特開２００５−２６４２３６号公報
【発明の概要】
【発明が解決しようとする課題】
【００１０】
本発明は、従来技術の現状に鑑み、張力被膜の形成に先立ち、均熱温度が１０００℃以下の熱酸化焼鈍で、外部酸化層を形成した場合でも、張力被膜の密着性を確保することを課題とし、該課題を解決する方向性電磁鋼板用原板とその製造方法、及び、絶縁被膜の密着性が良好な方向性電磁鋼板の製造方法を提供することを目的とする。
【課題を解決するための手段】
【００１１】
本発明者らは、熱酸化焼鈍時の歪発生による鉄損特性の低下を回避するために、均熱温度が１０００℃以下の熱酸化焼鈍で、外部酸化層を形成することを鋭意検討した。
【００１２】
従来、熱酸化焼鈍時の歪を回避するため、１０００℃以下の熱酸化焼鈍で形成した外部酸化層は、基本的に、酸素量が少なく、通常の雰囲気で、張力被膜を焼付けて形成した場合、地鉄側に内部酸化層が生成し、張力被膜の密着性を十分に確保できなかった。
【００１３】
本発明者らが、上記課題を解決する手法について鋭意検討した結果、方向性電磁鋼板用原板の表層形態（ＩＲ測定で評価）を制御すれば、外部酸化層の酸素量が少なくても、地鉄側における内部酸化層の生成を回避して、張力被膜の密着性を十分に確保できることを見出した。
【００１４】
また、鋼板に、酸化ポテンシャルＰH2O／ＰH2が０．００５以下の雰囲気中、１０００℃以下の均熱温度で熱酸化焼鈍を施せば、鋼板への歪導入を回避しながら、内部酸化層の生成を回避して、ＳｉＯ2を主体とする外部酸化層を形成し、方向性電磁鋼板用原板を製造できることを見出した。
【００１５】
さらに、上記製造方法で製造した方向性電磁鋼板用原板に、張力被膜形成用コーティング剤を塗布し、水蒸気圧と水素圧の比ＰH2O／ＰH2で示す酸化ポテンシャルが０．００１〜０．２０の焼付雰囲気中で、張力被膜形成熱処理を施せば、絶縁被膜の密着性が良好な方向性電磁鋼板を製造できることを見出した。
【００１６】
本発明は、かかる知見に基づいてなされたもので、その要旨は以下の通りである。
【００１７】
［１］張力被膜を形成する前の、グラス被膜のない方向性電磁鋼板用原板であって、
鋼板表面の片面当たりの酸素量ｘと、反射型赤外分光分析で得られる鋼板表面のＳｉＯ2のピーク（ΔＲ／Ｒ0  ＠１２５０ｃｍ-1）の値ｙが、ｙ≧１５００ｘ2.5  を満たす
ことを特徴とするグラス被膜のない方向性電磁鋼板用原板。
【００１８】
［２］張力被膜を形成する前の、グラス被膜のない方向性電磁鋼板用原板を製造する製造方法であって、
鋼板表面にグラス被膜のない仕上げ焼鈍済みの方向性珪素鋼板に、水蒸気圧と水素圧の比ＰH2O／ＰH2で示す酸化ポテンシャルが０．００５以下の雰囲気中、均熱温度１０００℃以下で熱酸化焼鈍を施し、鋼板表面にＳｉＯ2を主体とする外部酸化層を形成する
ことを特徴とするグラス被膜のない方向性電磁鋼板用原板の製造方法。
【００１９】
［３］前記［１］のグラス被膜のない方向性電磁鋼板用原板に、張力被膜形成用コーティング剤を塗布し、水蒸気圧と水素圧の比ＰH2O／ＰH2で示す酸化ポテンシャルが０．００１〜０．２０の焼付雰囲気中で、張力被膜形成熱処理を施すことを特徴とする絶縁被膜の密着性が良好な方向性電磁鋼板の製造方法。
【発明の効果】
【００２０】
本発明によれば、熱酸化焼鈍時のヒートサイクル制御と雰囲気制御により、１０００℃以下の均熱温度で、方向性電磁鋼板用原板の表面に、該原板への歪導入を回避して、張力被膜の密着性を十分に確保し得るＳｉＯ2主体の外部酸化層を形成することができ、その結果、絶縁被膜の密着性が良好な方向性電磁鋼板を、通常の焼鈍ラインで工業的に製造することができる。
【図面の簡単な説明】
【００２１】
【図１】鋼板中の片面当たりの酸素量（ｇ／ｍ2）及び反射型赤外分光分析で得られる鋼板表面のＳｉＯ2のピーク（ＩＲスペクトル強度：ΔＲ／Ｒ0  ＠１２５０ｃｍ-1）と、張力被膜の密着性との関係を示す図である。
【発明を実施するための形態】
【００２２】
本発明のグラス被膜のない方向性電磁鋼板用原板（以下「本発明原板」ということがある。）は、張力被膜を形成する前の、グラス被膜のない方向性電磁鋼板用原板であって、
鋼板表面の片面当たりの酸素量ｘと、反射型赤外分光分析で得られる表面のＳｉＯ2のピーク（ΔＲ／Ｒ0  ＠１２５０ｃｍ-1）の値ｙが、ｙ≧１５００ｘ2.5  を満たす
ことを特徴とする。
【００２３】
本発明のグラス被膜のない方向性電磁鋼板用原板の製造方法（以下「本発明原板製造方法」ということがある。）は、本発明原板を製造する製造方法であって、
鋼板表面にグラス被膜のない仕上げ焼鈍済み方向性珪素鋼板に、水蒸気圧と水素圧の比ＰH2O／ＰH2で示す酸化ポテンシャルが０．００５以下の雰囲気中、均熱温度１０００℃以下で熱酸化焼鈍を施し、鋼板表面にＳｉＯ2を主体とする外部酸化層を形成する
ことを特徴とする。
【００２４】
また、絶縁被膜の密着性が良好な方向性電磁鋼板の製造方法（以下「本発明鋼板製造方法」ということがある。）は、本発明原板製造方法で製造した本発明原板に、張力被膜形成用コーティング剤を塗布し、水蒸気圧と水素圧の比ＰH2O／ＰH2で示す酸化ポテンシャルが０．００１〜０．２０の焼付雰囲気中で、張力被膜形成熱処理を施す
ことを特徴とする。
【００２５】
以下、本発明原板と本発明原板製造方法、及び、本発明鋼板製造方法について説明する。
【００２６】
最初に、本発明原板の素材鋼板として使用する、鋼板表面にグラス被膜のない仕上げ焼鈍済み方向性珪素鋼板について説明する。
【００２７】
本発明原板は、鋼板の表面性状（鋼板表面の片面当たりの酸素量ｘと、反射型赤外分光分析で得られる表面のＳｉＯ2のピーク（ΔＲ／Ｒ0  ＠１２５０ｃｍ-1）の値ｙが、ｙ≧１５００ｘ2.5  を満たす）を特徴とするものであり、該表面性状は、直接、素材鋼板として使用するグラス被膜のない仕上げ焼鈍済み方向性珪素鋼板の化学組成の影響を受けないので、仕上げ焼鈍済み方向性珪素鋼板の化学組成は、特に、特定の化学組成に限定されないが、好ましい化学組成について説明する。
【００２８】
この仕上げ焼鈍鋼板の化学組成は、質量％で、基本元素として、Ｓｉ：０．８〜７．０％、Ｃ：０超〜０．０８５％を含み、選択元素として、酸可溶性Ａｌ：０〜０．０６５％、Ｎ：０〜０．０１２％、Ｍｎ：０〜１．０％、Ｃｒ：０〜０．３％、Ｃｕ：０〜０．４％、Ｐ：０〜０．５％、Ｓｎ：０〜０．３％、Ｓｂ：０〜０．３％、Ｎｉ：０〜１．０％、Ｓ：０〜０．０１５％、Ｓｅ：０〜０．０１５％の１種又は２種を含み、残部がＦｅ及び不純物からなる化学組成が好ましい。
【００２９】
上記化学成分は、結晶方位を｛１１０｝＜００１＞方位に集積させたGoss集合組織を形成するのに好ましい化学成分である。上記選択元素は、目的に応じて適宜含有させればよいので、下限は０％でもよい。また、上記選択元素が不純物として含有されていてもよい。不純物は、鋼原料（鉱石、スクラップ等）から及び／又は製造環境から、鋼板中に不可避的に混入する元素を意味する。
【００３０】
方向性電磁鋼板の製造では、通常、二次再結晶時に、インヒビター形成元素を鋼板外へ排出する純化焼鈍を同時に行う。特に、Ｎ、Ｓは、５０ｐｐｍ以下に低減する。好ましくは９ｐｐｍ以下、より好ましくは６ｐｐｍ以下に低減する。純化焼鈍を十分に行い、通常の分析では検出できない程度（１ｐｐｍ以下）にまで低減してもよい。
【００３１】
仕上げ焼鈍鋼板の化学成分は、一般的な分析方法によって分析すればよい。例えば、ＩＣＰ−ＡＥＳ（Inductively Coupled Plasma-Atomic Emission Spectrometry）を用いて分析すればよい。例えば、鋼板の中央の位置から３５ｍｍ角の試験片を採取し、島津製作所製ＩＣＰＳ−８１００等（測定装置）を用い、予め作成した検量線に基づいて分析することができる。なお、Ｃ及びＳは、燃焼−赤外線吸収法を用い、Ｎは、不活性ガス融解−熱伝導度法を用いて分析すればよい。
【００３２】
グラス被膜は、例えば、フォルステライト（Ｍｇ2ＳｉＯ4）、スピネル（ＭｇＡｌ2Ｏ4）、又は、コーディエライト（Ｍｇ2Ａｌ4Ｓｉ5Ｏ16）などの複合酸化物によって構成されている。グラス被膜は、鋼板と張力被膜の間に介在し、特に、鋼板との界面を複雑な凹凸を形成し、いわゆる、アンカー効果によって、鋼板への酸化物膜（グラス被膜及び張力被膜）の密着性を確保するため、方向性電磁鋼板の製造プロセスの１つの仕上げ焼鈍工程において形成される被膜である。
【００３３】
本発明原板製造方法は、仕上げ焼鈍を、グラス被膜が生成しない条件で実施した鋼板を原板として用いることを特徴とする。ただし、原板は、グラス被膜が生成した鋼板から、酸洗等で、グラス被膜を除去した鋼板でもよい。
【００３４】
次に、本発明原板製造方法について説明する。以下の説明において、本発明原板製造方法において限定要件としていない条件については、一般的な条件を説明するが、本発明製造方法は、該条件に限定されるものではなく、公知の目的で公知の条件を適用しても、本発明製造方法は所要の効果を発現する。
【００３５】
化学組成が、質量％で、Ｓｉ：０．８〜７．０％、Ｃ：０超〜０．０８５％、酸可溶性Ａｌ：０〜０．０６５％、Ｎ：０〜０．０１２％、Ｍｎ：０〜１．０％、Ｃｒ：０〜０．３％、Ｃｕ：０〜０．４％、Ｐ：０〜０．５％、Ｓｎ：０〜０．３％、Ｓｂ：０〜０．３％、Ｎｉ：０〜１．０％、Ｓ：０〜０．０１５％、Ｓｅ：０〜０．０１５％、残部：Ｆｅ及び不純物からなる溶鋼を連続鋳造してスラブとする。
【００３６】
上記スラブを、所定の温度（例えば、１１５０〜１４００℃）に加熱して、熱間圧延に供し、板厚が、例えば、１．８〜３．５ｍｍの熱延鋼板とする。続いて、この熱延鋼板に、所定の熱処理条件（例えば、７５０〜１２００℃で３０秒〜１０分）で焼鈍処理を施す。焼鈍後の熱延鋼板に酸洗処理を施した後、冷間圧延に供し、板厚が、例えば、０．１５〜０．３５ｍｍの冷延鋼板とする。
【００３７】
次に、冷延鋼板に、所定の熱処理条件（例えば、７００〜９００℃で１〜３分）で脱炭焼鈍処理を施す。この脱炭焼鈍により、Ｃが所定量以下に低減され、一次再結晶組織が形成される。また、脱炭焼鈍後の鋼板の表面には、シリカ（ＳｉＯ2）を主成分とする酸化物層が形成される。
【００３８】
続いて、脱炭焼鈍後の鋼板の表面（酸化物層の表面）に、アルミナ（Ａｌ2Ｏ3）を主成分とする焼鈍分離剤を塗布し、所定の加熱条件（例えば、コイルのまま、１１００〜１３００℃で２０〜２４時間加熱）で、仕上げ焼鈍処理を施す。この仕上げ焼鈍処理により、脱炭焼鈍後の鋼板において、二次再結晶が生じるとともに、該鋼板が純化される。その結果、結晶粒の磁化容易軸と圧延方向Ｘが一致するように結晶方位が制御された、素材鋼板（仕上げ焼鈍済み鋼板）を得ることができる。
【００３９】
一般に、焼鈍分離剤は、マグネシア（ＭｇＯ）を主成分とするので、仕上げ焼鈍にて、脱炭焼鈍後の鋼板の表面のシリカを主成分とする酸化物層と、マグネシアを主成分とする焼鈍分離剤が反応して、鋼板の表面に、フォルステライト（Ｍｇ2ＳｉＯ4）等の複合酸化物を含むグラス被膜が形成される。
【００４０】
しかし、焼鈍分離剤として、アルミナ（Ａｌ2Ｏ3）を主成分とする焼鈍分離剤を用いれば、仕上げ焼鈍において、鋼板の表面にグラス被膜を形成させずに、二次再結晶を完了することができる。
【００４１】
一般的な方向性電磁鋼板の製造においては、仕上げ焼鈍後の鋼板に、直ちに、張力被膜を形成するが、本発明原板製造方法は、グラス被膜のない仕上げ焼鈍済み鋼板に、張力被膜の形成に先立って、熱酸化焼鈍を施すことを特徴とする。本発明原板製造方法では、熱酸化焼鈍により、薄くて緻密な外部酸化膜を形成する。
【００４２】
そして、上記外部酸化膜の上に、張力被膜を、良好な被膜密着性を確保して形成することにより、鉄損特性に優れる、グラス被膜のない方向性電磁鋼板を得ることができる。この方向性電磁鋼板を製造する本発明鋼板製造方法については後述する。
【００４３】
次に、本発明原板製造方法で形成するＳｉＯ2を主体とする外部酸化膜の特徴について説明する。
【００４４】
特許文献１、特許文献２、特許文献４等には、外部酸化型ＳｉＯ2膜として良好な膜厚が４０ｎｍ以上であることが記載されている。また、特許文献３には、鋼板片面当たりのＳｉＯ2量を１００ｍｇ／ｍ2以下とすることが、鉄損特性の低下抑制に有効であると記載されているが、“ＳｉＯ2量１００ｍｇ／ｍ2以下”を、比重を２として膜厚に換算すると、“５０ｎｍ以下”となり、鉄損特性の低下抑制と張力被膜の密着性確保の両立には課題が残っている。
【００４５】
また、ＳｉＯ2量を鋼板片面当たり１００ｍｇ／ｍ2以下とした場合、又は、ＳｉＯ2膜厚を４０ｎｍ未満とした場合、張力被膜を、通常の焼付雰囲気の窒素雰囲気中で焼き付けると、９０〜９５％程度の比較的良好な被膜密着性が得られる場合と、得られない場合が混在する。
【００４６】
そこで、本発明者らは、膜厚が４０ｎｍ未満の薄い外部酸化型ＳｉＯ2膜を形成する場合、従来法以上に、ＳｉＯ2膜の構造を積極的に制御する必要があると考え、該制御方法について鋭意検討した。
【００４７】
その結果、熱酸化焼鈍において、鋼板片面当たりの鋼板酸素量と、外部酸化型ＳｉＯ2膜の最表層において反射型赤外分光分析で得られるＳｉＯ2のピーク（ΔＲ／Ｒ0  ＠１２５０ｃｍ-1）を所要の関係の下で制御すると、張力被膜の良好な被膜密着性を確保し得る外部酸化膜を形成できることを知見した。
【００４８】
図１に、鋼板中の片面当たりの酸素量（ｇ／ｍ2）及び反射型赤外分光分析で得られる鋼板表面のＳｉＯ2のピーク（ＩＲスペクトル強度：ΔＲ／Ｒ0  ＠１２５０ｃｍ-1）と、張力被膜の密着性との関係を示す。
【００４９】
図１に示す関係は、Ｓｉ：３．３質量％の脱炭焼鈍鋼板に、均熱温度：１０００℃未満で、焼鈍雰囲気の酸化ポテンシャル及び焼鈍均熱時間を変えて熱酸化焼鈍を施して得た熱酸化焼鈍鋼板において、鋼板の片面当たりの酸素量ｘ（ｇ／ｍ2）及び反射型赤外分光分析で得られる鋼板表面のＳｉＯ2のピーク（ＩＲスペクトル強度：ΔＲ／Ｒ0  ＠１２５０ｃｍ-1）と、該鋼板に、窒素水素雰囲気中で形成した張力被膜の被膜密着性を、該鋼板試料を直径２０ｍｍの円筒に巻きつけて評価した被膜残存面積率との関係である。
【００５０】
図１より、鋼板片面当たりの酸素量ｘと、反射型赤外分光分析で得られる表面のＳｉＯ2のピーク（ΔＲ／Ｒ0  ＠１２５０ｃｍ-1）の値ｙ係が、ｙ≧１５００ｘ2.5  を満たす場合に、被膜残存面積率が９５％以上の良好な被膜密着性が得られることが解る。
【００５１】
ＳｉＯ2のピークの算出は一般的な手法による。例えば、５００〜２０００ｃｍ-1の範囲で得られる赤外吸収スペクトル曲線において、最表層近傍でのＳｉＯ2の存在を示す１２５０ｃｍ-1吸収ピークの位置におけるバックグランドの高さをＲ0としたとき、ピークトップとバックグランドの強度の差を△Ｒとして、△Ｒ／Ｒ0を算出する。この△Ｒ／Ｒ0は、最表層近傍でのＳｉＯ2の存在量に相当すると考えている。
【００５２】
鋼板片面当たりの酸素量は、HORIBA製のＥＭＧＡ−９２０で鋼板酸素量を分析し、その分析値から、鋼板片面当たりの酸素量を、Ｓｉ量に応じたＪＩＳに記載の比重を用いて算出する。
【００５３】
本発明者らは、鋼板片面当たりの外部酸化型ＳｉＯ2量は増えているのに、被膜密着性がかえって悪くなる場合があり、特に、均熱時間を延長した場合に、この傾向が顕著であることを見出し、鋼板片面当たりの酸素量ｘと、反射型赤外分光分析で得られる表面のＳｉＯ2のピーク（ΔＲ／Ｒ0  ＠１２５０ｃｍ-1）の値ｙに着目した。
【００５４】
そして、本発明者らは、均熱時間を延長していった際、鋼板片面当たりの外部酸化型ＳｉＯ2量がほとんど増えず、鋼板片面当たりの鋼板酸素量が若干減少する場合があり、この現象が生じた場合には、良好な被膜密着性が得られることを発見したことを踏まえ、外部酸化型ＳｉＯ2の形態に何らかの違いがあると発想し、最表層のＳｉＯ2の存在量を示す１２５０ｃｍ-1でのＩＲスペクトルに着目した。
【００５５】
そこで、本発明者らは、鋼板片面当たりの酸素量ｘと、最表層のＳｉＯ2量を示す１２５０ｃｍ-1でのＩＲスペクトルのピーク強度△Ｒ／Ｒ0の値ｙを変えて、張力被膜の被膜密着性を評価した。その結果、図１に示すように、ｘとｙが、ｙ≧１５００ｘ2.5  を満たせば、良好な被膜密着性が得られることを知見した。
【００５６】
本発明者らは、ｘとｙが、ｙ≧１５００ｘ2.5  を満たせば、良好な被膜密着性が得られる理由について、以下のように推定している。
【００５７】
前述したように、焼鈍時間を延長した場合、鋼板の酸素量が減少して、良好な被膜密着性が得られる場合がある。本発明者らが、この現象が生じる場合の条件について検討した結果、熱酸化焼鈍時の雰囲気の酸化ポテンシャルを、外部酸化型ＳｉＯ2が得られる通常の酸化ポテンシャルよりさらに低くした場合に、上記現象が生じることが判明した。
【００５８】
即ち、このことは、水蒸気分圧と水素分圧の比で表示する酸化ポテンシャルＰH2O／ＰH2を、外部酸化型ＳｉＯ2膜の形成に必要な鉄系酸化物が生成しないような０．０３以下程度に制御した場合でも、微視的には、鉄系酸化物の生成及び形態を、精密に制御する必要があることを意味している。
【００５９】
実際、水素７５体積％、窒素２５体積％で、露点０℃とした、酸化ポテンシャルＰH2O／ＰH2：０．００８程度の熱酸化焼鈍雰囲気（特許文献３、参照）で外部酸化型ＳｉＯ2膜を形成した場合、良好な被膜密着性を得ることができなかった。しかし、熱酸化焼鈍雰囲気の酸化ポテンシャルＰH2O／ＰH2を０．００５以下に制御すると、良好な被膜密着性を得ることができることが判明した。
【００６０】
熱酸化焼鈍雰囲気の酸化ポテンシャルＰH2O／ＰH2を０．００５以下に制御する必然性については、以下のように考えている。
【００６１】
酸化ポテンシャルＰH2O／ＰH2が０．００５を超える場合、外部酸化型ＳｉＯ2は生成するが、一方で、Ｆｅ系酸化物が生成せず、ＭｎやＣｒなどがＳｉＯ2と複合して酸化物を形成する場合もある。このように、微量元素が酸化される状況下において、ＳｉＯ2膜厚が薄いと、張力被膜の焼付け・形成時に内部酸化が発生して、被膜密着性が低下する。
【００６２】
そのため、熱酸化焼鈍時、ＳｉＯ2以外の酸化物が極力生成しないように、熱酸化焼鈍雰囲気の酸化ポテンシャルＰH2O／ＰH2を０．００５以下とする必要がある。
【００６３】
また、熱酸化焼鈍雰囲気の酸化ポテンシャルＰH2O／ＰH2を０．００５以下とすることの他に、熱酸化焼鈍前の鋼板酸素量を所要の範囲内に整えておくことが必要である。
【００６４】
通常、熱酸化焼鈍に先立ち、仕上げ焼鈍で用いたアルミナ等の焼鈍分離剤を除去するため、鋼板を、酸洗又は水洗するが、酸洗後又は水洗後の鋼板の表面性状として、鋼板片面当たりの鋼板酸素量を０．１ｇ／ｍ2以下、好ましくは０．０５ｇ／ｍ2以下にしておくことが有効である。
【００６５】
酸洗や水洗後に乾燥した鋼板においては、鋼板表層が、若干であるが酸化されている。酸化物が鋼板表層に存在すると、熱酸化焼鈍時、外部酸化型ＳｉＯ2膜の形成が遅延する。熱酸化焼鈍雰囲気の酸化ポテンシャルＰH2O／ＰH2が低い場合、鋼板表面に存在する鉄系酸化物を還元しながら、外部酸化型ＳｉＯ2層を形成することになるので、外部酸化型ＳｉＯ2膜の形成が遅延することになる。
【００６６】
本発明原板製造方法において、熱酸化焼鈍で形成される外部酸化膜は、ＳｉＯ2を５０質量％以上含有する酸化膜である。ＳｉＯ2が５０質量％以上であれば、膜構造が緻密となり、張力被膜を形成する熱処理時に生じる内部酸化が抑制されて、最終製品での被膜密着性が向上する。
【００６７】
外部酸化膜のＳｉＯ2量が増加するほど、張力被膜を形成する熱処理時の内部酸化を抑制する抑制効果は高くなるので、ＳｉＯ2量の上限は、特に、限定しない。それ故、ＳｉＯ2膜でもよいが、実用的には、外部酸化膜のＳｉＯ2量は９９％程度が上限となる。
【００６８】
本発明原板製造方法で形成する外部酸化膜は、膜厚が２ｎｍ以上４０ｎｍ未満の外部酸化膜を対象とする。膜厚が４０ｎｍ以上の場合、本発明製造方法以外の方法でも、十分に良好な被膜密着性を得ることができるので、本発明原板製造方法で形成する外部酸化膜は、膜厚が４０ｎｍ未満の外部酸化膜を対象とする。
【００６９】
一方、外部酸化膜の膜厚が２ｎｍ未満であると、張力被膜を形成する熱処理時、内部酸化の抑制が困難になるので、本発明原板製造方法で形成する外部酸化層は、膜厚が２ｎｍ以上の外部酸化膜を対象とする。
【００７０】
外部酸化膜の膜厚は、集束イオンビーム法（ＦＩＢ法）によって、地鉄−ＳｉＯ2界面を含む断面薄片試料を作成し、透過型電子顕微鏡（ＴＥＭ）で観察して計測する。
【００７１】
外部酸化膜のＳｉＯ2量は、ＥＤＳ分析などで成分を特定し、ＳｉＯ2以外の酸化物（例えば、Ｓｉ−Ｍｎ−Ｃｒ酸化物、Ｓｉ−Ｍｎ−Ｃｒ−Ａｌ−Ｔｉ酸化物、Ｆｅ酸化物など）の膜中の断面面積率を算出し、この断面面積率に基づいて算出する。
【００７２】
本発明原板は、通常の条件で製造した仕上げ焼鈍済み方向性珪素鋼板に、水蒸気圧と水素圧の比ＰH2O／ＰH2で表示する酸化ポテンシャルが０．００５以下の雰囲気中、均熱温度１０００℃以下で熱酸化焼鈍を施して、鋼板表面に、ＳｉＯ2を主体とする外部酸化層を形成して製造する。
【００７３】
熱酸化焼鈍での均熱温度が１０００℃を超えると、鋼板が軟化し通板性が低下するばかりでなく、外部酸化膜の膜厚が過大となり、通板速度が局所的に変動し、鋼板に歪が導入されて鉄損特性が低下するので、均熱温度は１０００℃以下とする。好ましくは９５０℃以下である。
【００７４】
熱酸化焼鈍での均熱温度は、所要の膜厚の外部酸化膜を形成し得る温度であればよく、下限は、特に限定しないが、６００℃未満では、実用的な焼鈍時間内に、十分な厚さの外部酸化膜を形成することが困難であるので、均熱温度は６００℃以上が好ましい。
【００７５】
熱酸化焼鈍雰囲気の酸化ポテンシャルＰH2O／ＰH2は０．００５以下とする。酸化ポテンシャルＰH2O／ＰH2が０．００５を超えると、外部酸化型ＳｉＯ2膜の膜厚が厚くなる一方で、ＭｎやＣｒなども酸化されて、張力被膜を形成する熱処理時に生じる内部酸化の起点となり、良好な被膜密着性が得られない懸念が生じるので、熱酸化焼鈍雰囲気の酸化ポテンシャルＰH2O／ＰH2は０．００５以下とする。好ましくは０．００４以下である。
【００７６】
熱酸化焼鈍雰囲気の酸化ポテンシャルＰH2O／ＰH2は、所要の膜厚の、外部酸化型ＳｉＯ2膜を形成し得る範囲内で適宜設定すればよく、下限は、特に限定されないが、０．００００１未満の酸化ポテンシャルＰH2O／ＰH2を工業的に実現するのが困難であるとともに、通板が安定する温度域において、実用的な焼鈍時間内に十分な厚さの外部酸化膜を形成することが困難であるので、０．００００１が実質的な下限である。好ましくは０．０００１０以上である。
【００７７】
本発明鋼板製造方法は、本発明原板製造方法で製造した本発明原板に、張力被膜形成用コーティング剤を塗布し、水蒸気圧と水素圧の比ＰH2O／ＰH2で示す酸化ポテンシャルが０．００１〜０．２０の焼付雰囲気中で、張力被膜形成熱処理を施す
ことを特徴とする。
【００７８】
熱酸化焼鈍で鋼板表面に外部酸化膜を形成した後、張力被膜を形成する。本発明鋼板製造方法においては、本発明原板製造方法で製造した本発明原板の熱酸化焼鈍後の表面（外部酸化膜の表面）に、張力被膜形成用コーティング剤、例えば、コロイダルシリカ及びリン酸塩を含有するコーティング剤を塗布し、所定の熱処理温度、例えば、７５０〜９２０℃で熱処理を施す。この熱処理により、最終的に、鋼板上に張力被膜を備える方向性電磁鋼板を得ることができる。
【００７９】
上記熱処理は、水蒸気圧と水素圧の比ＰH2O／ＰH2（酸化ポテンシャル）が０．００１〜０．２０の雰囲気中で行う。この雰囲気中で、張力被膜を形成することで、被膜形成初期に生じる僅かな内部酸化を抑制し、張力被膜の密着性を十分に確保することができる。
【００８０】
上記比ＰH2O／ＰH2（酸化ポテンシャル）が０．２０を超えると、雰囲気中のＨ2Ｏにより内部酸化が生じるので、上記比ＰH2O／ＰH2（酸化ポテンシャル）は０．２０以下とする。好ましくは０．１０以下である。一方、上記比ＰH2O／ＰH2（酸化ポテンシャル）が０．００１未満であると、熱処理中にリン酸塩が分解してＨ2Ｏが発生し、内部酸化が生じるので、上記比ＰH2O／ＰH2（酸化ポテンシャル）は０．００１以上とする。好ましくは０．００３以上である。
【００８１】
熱処理温度は、７５０〜９２０℃が好ましい。熱処理温度が７５０℃未満であると、所要の被膜密着性が得られない場合があるので、熱処理温度は７５０℃以上が好ましい。一方、熱処理温度が９２０℃を超えると、同じく、所要の被膜密着性が得られない場合があるので、熱処理温度は９２０℃以下が好ましい。
【実施例】
【００８２】
以下、本発明の実施例を説明する。実施例で採用した条件は、本発明の実施可能性及び効果を確認するための一例であり、これに限定されるものではない。本発明を逸脱せず、本発明の目的を達成する限りにおいて、種々の条件を採用し得るものである。
【００８３】
（実施例１）
板厚０．２２５ｍｍ、Ｓｉ３．３質量％の方向性電磁鋼板製造用の冷延鋼板に脱炭焼鈍を施し、鋼板表面に、アルミナを主体とする焼鈍分離剤の水スラリーを塗布し、乾燥した後、コイル状に巻き取った。次いで、乾燥窒素雰囲気中で二次再結晶させた後、乾燥水素雰囲気中で１２００℃の純化焼鈍を行い、鋼板表面に、グラス被膜を有さない方向性電磁鋼板を得た。
【００８４】
この鋼板に、０．３％硫酸液で酸洗を施した後、片面当たりの酸素量が０．０４ｇ／ｍ2の鋼板と、片面当たりの酸素量が０．０６ｇ／ｍ2の鋼板に分け、それぞれの鋼板に、窒素２５体積％、水素７５体積％で、ＰH2O／ＰH2（酸化ポテンシャル）が０．０００５〜０．０５８３、露点が−３０℃〜＋３０℃の雰囲気中で、均熱温度８５０℃又は９５０℃、均熱時間３０秒の熱酸化焼鈍を施した。
【００８５】
熱酸化焼鈍後の鋼板の一部について、鋼板片面当たりの鋼板酸素量を分析し、赤外吸収スペクトルを測定した。残りの鋼板については、鋼板表面に、５０質量％のリン酸アルミニウム水溶液５０ｍｌ、２０質量％のコロイダルシリカ水分散液１００ｍｌ、無水クロム酸５ｇからなる混合液を塗布し、８３０℃で３０秒、焼付け焼鈍を施した。
【００８６】
この焼付け焼鈍時の焼鈍雰囲気は、通常の窒素雰囲気（比較例：酸化ポテンシャルＰH2O／ＰH2は計算上無限大）で、露点が＋１０℃の雰囲気（条件(1)）、窒素が２５体積％、水素が７５体積％で、露点が＋５℃の雰囲気（条件(2)）（いずれも、酸化ポテンシャルＰH2O／ＰH2：０．０１２）の２種類とした。
【００８７】
張力被膜を形成した後、被膜密着性を、直径２０ｍｍの円筒に試料を巻きつけた時の被膜残存面積率で評価した。結果を表１に示す。発明例においては、被膜密着性が優れていることが解る。
【００８８】
【表１】
2019019360.tif 000003
【００８９】
（実施例２）
表１の試験Ｎｏ.１-２と同じように作製した熱酸化焼鈍後の鋼板に、５０質量％のリン酸アルミニウム／マグネシウム水溶液５０リットル、２０質量％のコロイダルシリカ水分散液１００リットル、無水クロム酸５ｋｇからなる混合液を塗布し、８５０℃で２０秒、焼付焼鈍を施した。焼付焼鈍時の雰囲気は、窒素：２５体積％、水素：７５体積％で、露点：−３０℃〜＋６０℃の雰囲気とした。
【００９０】
鋼板に張力被膜を形成した後、鋼板から採取した試験片を、直径２０ｍｍの円筒に巻き付け、巻き付けた時の被膜残存面積率で、被膜密着性を評価した。結果を表２に示す。発明例においては、被膜密着性が優れていることが解る。
【００９１】
【表２】
2019019360.tif 000004
【産業上の利用可能性】
【００９２】
前述したように、本発明によれば、熱酸化焼鈍時のヒートサイクル制御と雰囲気制御により、１０００℃以下の均熱温度で、方向性電磁鋼板用原板の表面に、該原板への歪導入を回避して、張力被膜の密着性を十分に確保し得るＳｉＯ2主体の外部酸化層を形成することができ、その結果、絶縁被膜の密着性が良好な方向性電磁鋼板を、通常の焼鈍ラインで工業的に製造することができる。よって、本発明は、電磁鋼板製造産業及び電磁鋼板利用産業において利用可能性が大きいものである。
【図１】
2019019360.tif 000005